ИЗГОТОВЛЕНИЕ ВЫСОКОРАСТЯЖИМОЙ БУМАГИ

2
1. Способ изготовления бумаги, имеющей граммаж в соответствии с ISO 536, составляющий 50-250 г/м, воздухопроницаемость по Герли в соответствии с ISO 5636-5, составляющую более 15 с, и растяжимость в соответствии с ISO 1924-3 в машинном направлении, составляющую по меньшей мере 9%, и указанный способ включает стадии:
a) обеспечения целлюлозной массы, предпочтительно сульфатной целлюлозной массы;
b) рафинирования целлюлозной массы;
c) разбавления целлюлозной массы, полученной на стадии b), и выгрузки разбавленной целлюлозной массы на формовочную сетку с получением бумажного полотна;
d) прессования бумажного полотна, полученного на стадии с);
e) сушки бумажного полотна, полученного на стадии d);
f) уплотнения бумажного полотна, полученного на стадии е), в устройстве Клупак при содержании влаги 32-50%, предпочтительно 37-49%, более предпочтительно 41-49%;
_
g) каландрирования бумажного полотна, полученного на стадии f), необязательно после сушки, при содержании влаги 21-40%, предпочтительно 30-40%, более предпочтительно 3239%;
h) сушки бумажного полотна, полученного на стадии g).
2. Способ по п. 1, в котором линейная нагрузка при каландрировании на стадии g) составляет 15-50 кН/м, предпочтительно 15-42 кН/м, более предпочтительно 15-40 кН/м, наиболее предпочтительно 17-35 кН/м.
3. Способ по п. 1 или 2, в котором каландр с мягким валом используют на стадии g).
4. Способ по любому из предшествующих пунктов, в котором линейная нагрузка на прижимной валик в устройстве Клупак составляет по меньшей мере 22 кН/м, например по меньшей мере 28 кН/м, например по меньшей мере 31 кН/м.
6
3
6
3
6
3
5. Способ по любому из предшествующих пунктов, в котором показатель сопротивления изгибу бумаги в машинном направлении (МН) в соответствии с ISO 2493 составляет по меньшей мере 38 Нм/кг, например по меньшей мере 43 Нм/кг, например по меньшей мере 48 Нм/кг, и при этом сопротивление изгибу измеряют, используя угол изгиба 15° и длину изгиба 10 мм.
6
3
6
3
6
3
6. Способ по любому из предшествующих пунктов, в котором показатель сопротивления изгибу бумаги в поперечном направлении (ПН) в соответствии с ISO 2493 составляет по меньшей мере 42 Нм/кг, например по меньшей мере 47 Нм/кг, например по меньшей мере 52 Нм/кг, и при этом сопротивление изгибу измеряют, используя угол изгиба 15° и длину изгиба 10 мм.
7. Способ по любому из предшествующих пунктов, в котором шероховатость по Бендтсену по меньшей мере одной стороны бумаги в соответствии с ISO 8791-2 составляет 1200 мл/мин. или менее, например, 1000 мл/мин. или менее, например, 900 мл/мин. или менее, например, 810 мл/мин. или менее.
2
8. Способ по любому из предшествующих пунктов, в котором граммаж бумаги в соответствии с ISO 536 составляет 80-130 г/м, и шероховатость по Бендтсену по меньшей мере одной стороны бумаги в соответствии с ISO 8791-2 составляет 800 мл/мин. или менее, например, 600 мл/мин. или менее, например, 500 мл/мин. или менее.
9. Способ по любому из предшествующих пунктов, в котором растяжимость в соответствии с ISO 1924-3 в машинном направлении составляет по меньшей мере 10%, например по меньшей мере 11%.
10. Способ по любому из предшествующих пунктов, в котором растяжимость в соответствии с ISO 1924-3 в поперечном направлении составляет по меньшей мере 7%, например по меньшей мере 9%.
2
2
2
2
11. Способ по любому из предшествующих пунктов, в котором граммаж бумаги в соответствии с ISO 536 составляет 60-220 г/м, например, 80-200 г/м, например, 80-160 г/м, например, 80-130 г/м.
12. Способ по любому из предшествующих пунктов, в котором воздухопроницаемость бумаги по Герли в соответствии с ISO 5636-5 составляет по меньшей мере 20 с, предпочтительно по меньшей мере 30 с, более предпочтительно по меньшей мере 40 с.
13. Способ по любому из предшествующих пунктов, в котором яркость бумаги в соответствии с ISO 2470 составляет по меньшей мере 80%, например по меньшей мере 82%.
14. Способ по любому из предшествующих пунктов, в котором скорость бумажного полотна на стадии g) на 8-14% ниже скорости бумажного полотна, подаваемого в устройство Клупак на стадии f).
15. Способ по любому из предшествующих пунктов, в котором показатель TEA бумаги в соответствии с ISO 1924-3 составляет по меньшей мере 3,5 Дж/г в машинном направлении и/или по меньшей мере 2,8 Дж/г в поперечном направлении бумаги.